(57)【要約】【課題】  正極で生成した水を内部に留め、固体高分子膜を湿潤に保つことができ、加湿ガスを供給する必要がないか、必要があったとしても小型の加湿機で済み、軽量・小型の燃料電池とすることのできるガス拡散層、膜−電極接合体、及び軽量・小型であることができる燃料電池を提供すること。【解決手段】  本発明のガス拡散層は、水銀圧入法により測定したＬｏｇ微分細孔容積分布グラフにおいて、ピークを１つだけ有し、そのピークが細孔直径０．０１〜１μｍの範囲に存在する。本発明の膜−電極接合体は前記ガス拡散層を備えている。また、本発明の燃料電池は前記ガス拡散層を備える膜−電極接合体を含む。【選択図】  図１
2010015835.tif 000002
【特許請求の範囲】
【請求項１】
水銀圧入法により測定したＬｏｇ微分細孔容積分布グラフにおいて、ピークを１つだけ有し、そのピークが細孔直径０．０１〜１μｍの範囲に存在するガス拡散層。
【請求項２】
ピークが細孔直径０．０５〜０．１５μｍの範囲に存在する、請求項１記載のガス拡散層。
【請求項３】
繊維基材にフッ素樹脂と導電剤とが充填されている、請求項１又は請求項２記載のガス拡散層。
【請求項４】
ガス拡散層の見掛密度が０．５〜０．８ｇ／ｃｍ３である、請求項１〜３のいずれかに記載のガス拡散層。
【請求項５】
繊維基材がガラス繊維不織布からなる、請求項３又は請求項４記載のガス拡散層。
【請求項６】
請求項１〜５のいずれかに記載のガス拡散層を備える膜−電極接合体。
【請求項７】
請求項１〜５のいずれかに記載のガス拡散層を備える膜−電極接合体を含む燃料電池。
【発明の詳細な説明】
【技術分野】
【０００１】
この発明は、ガス拡散層、膜−電極接合体及び燃料電池に関するものであり、特に、低湿度下においても発電性能の優れる燃料電池を製造することのできるガス拡散層、膜−電極接合体及び低湿度下においても発電性能の優れる燃料電池に関する。
【背景技術】
【０００２】
様々な形で利用されているエネルギーについては、石油資源の枯渇に対する懸念から、代替燃料の模索や省資源が重要な課題となっている。その中にあって、種々の燃料を化学エネルギーに変換し、電力として取り出す燃料電池について、活発な開発が続けられている。
【０００３】
燃料電池は、例えば『燃料電池に関する技術動向調査』（非特許文献１）の第５頁に開示されるように、使用される電解質の種類によって、りん酸形燃料電池（ＰＡＦＣ）、溶融炭酸塩形燃料電池（ＭＣＦＣ）、固体酸化形燃料電池（ＳＯＦＣ）、固体高分子形燃料電池（ＰＥＦＣ）の４つに分類される。これら各種の燃料電池は、その電解質に応じて作動温度範囲に制約が有り、ＰＥＦＣでは１００℃以下の低温領域、ＰＡＦＣでは１８０〜２１０℃の中温領域、ＭＣＦＣでは６００℃以上、ＳＯＦＣは１０００℃近くの高温領域で動作することが知られている。このうち、低温領域での出力が可能である一般的なＰＥＦＣは、燃料となる水素ガスと酸素ガス（若しくは空気）との化合反応に伴って生じる電力を取り出すが、比較的小型の装置構成で効率的に電力を取り出すことができる点で、実用化が急がれている。
【０００４】
図１は、従来知られているＰＥＦＣの基本構成を示すための、燃料電池の要部断面による模式図である。図中、材質として実質的に同一の構成若しくは機能を有する構成成分には、同一のハッチングを付して示してある。ＰＥＦＣは、図１に示すような、負極１７ａ、固体高分子膜１９及び正極１７ｃからなる膜−電極接合体（ＭＥＡ）を、１対のバイポーラプレート１１ａ、１１ｃで挟んだセル単位を複数積層した構造からなる。前記負極１７ａはプロトンと電子とに分解する触媒層１５ａと、触媒層１５ａに燃料ガスを供給するガス拡散層１３ａとからなり、正極１７ｃはプロトン、電子及び酸素ガスとを反応させる触媒層１５ｃと、触媒層１５ｃに酸素ガスを供給するガス拡散層１３ｃとからなる。
【０００５】
前記バイポーラプレート１１ａは燃料ガスを供給できる溝を有するため、このバイポーラプレート１１ａの溝を通して燃料ガスを供給すると、燃料ガスはガス拡散層１３ａを拡散し、触媒層１５ａに供給される。供給された燃料ガスはプロトンと電子とに分解され、プロトンは固体高分子膜１９を移動し、触媒層１５ｃに到達する。他方、電子は図示しない外部回路を通り、正極１７ｃへと移動する。一方、バイポーラプレート１１ｃは酸素含有ガスを供給できる溝を有するため、このバイポーラプレート１１ｃの溝を通して酸素含有ガスを供給すると、酸素含有ガスはガス拡散層１３ｃを拡散し、触媒層１５ｃに供給される。供給された酸素含有ガスは固体高分子膜１９を移動したプロトン及び外部回路を通って移動した電子と反応し、水を生成する。
【０００６】
このような膜−電極接合体（ＭＥＡ）のガス拡散層として、直径が１７〜９０μｍの細孔を有するもの（特許文献１）、１μｍ〜１００μｍの範囲に存在する第１のピークと、１５ｎｍ〜１μｍの範囲に存在する第２のピークとをもつ気孔分布を有するもの（特許文献２）、５μｍ〜５０μｍの間に水の排出パスとなるポア径のピークを有すると共に、１００μｍ及びその近傍の範囲にガスの拡散パスとなるポア径のピークを有するもの（特許文献３）が知られている。これら従来のいずれのガス拡散層においても、１μｍを超える大きな細孔直径を有するものであるため、生成された水又は加湿ガスにより供給された水が外部に排出されやすいものであった。前述の通り、ＰＥＦＣにおいては、プロトンが固体高分子膜を移動するため、プロトンの速やかな移動のためには水分が必要であるが、従来のガス拡散層は水が外部に排出されやすいため、固体高分子膜が乾燥してプロトンが移動しにくく、十分な発電性能を得られない場合があった。プロトンが移動しやすいように、燃料ガス及び／又は酸素含有ガスを十分に加湿するという考え方もあるが、そのためには大型の加湿装置が別途必要になるため、軽量小型化が難しいという問題があった。
【０００７】
【非特許文献１】『燃料電池に関する技術動向調査』（特許庁技術調査課編，平成１３年５月３１日，＜ＵＲＬ＞ｈｔｔｐ：／／ｗｗｗ．ｊｐｏ．ｇｏ．ｊｐ／ｓｈｉｒｙｏｕ／ｉｎｄｅｘ．ｈｔｍ）
【特許文献１】特許第３９２９１４６号公報（請求項２など）
【特許文献２】特開２０００−１８２６２６号公報（請求項１など）
【特許文献３】特開２００７−８７６５１号公報（請求項２など）
【発明の開示】
【発明が解決しようとする課題】
【０００８】
本発明は上述の問題点を解決するためになされたものであり、正極で生成した水を内部に留め、固体高分子膜を湿潤に保つことができ、加湿ガスを供給する必要がないか、必要があったとしても小型の加湿機で済み、軽量・小型の燃料電池とすることのできるガス拡散層、膜−電極接合体、及び軽量・小型であることができる燃料電池を提供することを目的とする。
【課題を解決するための手段】
【０００９】
本発明の請求項１にかかる発明は、「水銀圧入法により測定したＬｏｇ微分細孔容積分布グラフにおいて、ピークを１つだけ有し、そのピークが細孔直径０．０１〜１μｍの範囲に存在するガス拡散層。」である。
【００１０】
本発明の請求項２にかかる発明は、「ピークが細孔直径０．０５〜０．１５μｍの範囲に存在する、請求項１記載のガス拡散層。」である。
【００１１】
本発明の請求項３にかかる発明は、「繊維基材にフッ素樹脂と導電剤とが充填されている、請求項１又は請求項２記載のガス拡散層。」である。
【００１２】
本発明の請求項４にかかる発明は、「ガス拡散層の見掛密度が０．５〜０．８ｇ／ｃｍ３である、請求項１〜３のいずれかに記載のガス拡散層。」である。
【００１３】
本発明の請求項５にかかる発明は、「繊維基材がガラス繊維不織布からなる、請求項３又は請求項４記載のガス拡散層。」である。
【００１４】
本発明の請求項６にかかる発明は、「請求項１〜５のいずれかに記載のガス拡散層を備える膜−電極接合体。」である。
【００１５】
本発明の請求項７にかかる発明は、「請求項１〜５のいずれかに記載のガス拡散層を備える膜−電極接合体を含む燃料電池。」である。
【発明の効果】
【００１６】
本発明の請求項１にかかる発明は、直径０．０１〜１μｍの細孔のみを有し、正極で生成した水を内部に留め、固体高分子膜を湿潤に保つことができるため、加湿ガスを供給する必要がないか、必要があったとしても小型の加湿機で済み、軽量・小型の燃料電池を製造することができる。
【００１７】
本発明の請求項２にかかる発明は、直径０．０５〜０．１５μｍの細孔のみを有し、正極で生成した水を内部に留め、固体高分子膜を湿潤に保つことができるため、加湿ガスを供給する必要がないか、必要があったとしても小型の加湿機で済み、軽量・小型の燃料電池を製造することができる。
【００１８】
本発明の請求項３にかかる発明は、繊維基材にフッ素樹脂と導電剤とが充填されているため、電気伝導性と適度な撥水性を付与することができる。
【００１９】
本発明の請求項４にかかる発明は、ガス拡散層の見掛密度が０．５〜０．８ｇ／ｃｍ３であるため、ガスの透過、供給又は拡散に支障をきたさない程度の多孔性を有する。
【００２０】
本発明の請求項５にかかる発明は、繊維基材がガラス繊維不織布からなるため、酸性溶液やアルコール等に対する耐薬品性に優れている。また、炭素繊維で構成される繊維基材に比べて、極めて優れた強度並びに加工適性を有する。更に、安価である。
【００２１】
本発明の請求項６にかかる発明は、前記いずれかのガス拡散層を備える膜−電極接合体であるため、正極で生成した水を内部に留め、固体高分子膜を湿潤に保つことができるため、加湿ガスを供給する必要がないか、必要があったとしても小型の加湿機で済み、軽量・小型の燃料電池を製造することができる。
【００２２】
本発明の請求項７にかかる発明は、前記いずれかのガス拡散層を備える膜−電極接合体を含む燃料電池であるため、正極で生成した水を電池内部に留め、固体高分子膜を湿潤に保つことができるため、加湿ガスを供給する必要がないか、必要があったとしても小型の加湿機で済み、軽量・小型の燃料電池であることができる。
【発明を実施するための最良の形態】
【００２３】
本発明のガス拡散層は水銀圧入法により測定したＬｏｇ微分細孔容積分布グラフにおいて、ピークを１つだけ有し、そのピークが細孔直径０．０１〜１μｍの範囲に存在するものである。このようにピークを１つだけ有するということは、その直径及びその近傍の直径を有する細孔のみから構成されていることを意味し、しかもその直径が０．０１〜１μｍと従来にはない非常に小さい細孔のみからなるため、水を電池内部に留め、固体高分子膜を湿潤に保つことができる。例えば、１μｍよりも大きいピークを有すると、細孔の直径が大きいことを意味するため、外部に水が排出され、水が不足することになる。逆に、０．０１μｍよりも小さいピークを有すると、細孔の直径が小さすぎることを意味するため、水が内部に留まり過ぎ、細孔を閉塞する結果、ガスの透過、供給又は拡散が阻害される。より好ましくは、１つだけのピークが細孔直径０．０５〜０．１５μｍの範囲に存在する。
【００２４】
本発明において水銀圧入法を採用しているのは、好適な細孔直径が０．０１〜１μｍであることから、この範囲の細孔直径を測定するのに適した方法であるためである。なお、水銀圧入法は水銀ポロシメータにより実施できる。また、水銀圧入法による測定条件は次の通りである。
１．細孔直径の測定範囲：１５０〜０．００３（μｍ）
２．水銀の接触角：１３０（°）
３．水銀の表面張力：４８５（ｍＮ／ｍ）
【００２５】
本発明においては、Ｌｏｇ微分細孔容積分布グラフをもとにピークを読み取っている。Ｌｏｇ微分細孔容積分布グラフは差分細孔容積（ｄＶ）を、細孔直径の対数扱いの差分値ｄ（ｌｏｇＤ）で割った値を求め、これを各区間の平均細孔直径に対してプロットしたものである。このように細孔直径の対数扱いの差分値ｄ（ｌｏｇＤ）で割っているのは、差分細孔直径で割ると、細孔直径が小さい場合に分母が小さくなり、値が強調される一方で、細孔直径が大きい場合に分母が大きくなり、値が緩和されるためである。
【００２６】
本発明における「ピーク」は、Ｌｏｇ微分細孔容積分布グラフ上、上に凸の変曲点のうち、変曲点をＰとし、この変曲点Ｐの左側で、変曲点Ｐに最も近い測定点をＡとし、更にこの変曲点Ｐの右側で、変曲点Ｐに最も近い測定点をＢとした時に、Ａ−Ｐ間を結んでできる直線ＬＡの傾きの絶対値とＢ−Ｐ間を結んでできる直線ＬＢの傾きの絶対値の平均値が０．５以上である場合、その変曲点Ｐを「ピーク」という（図２参照）。つまり、次の式で表される傾きの平均値ＩＡＶが０．５以上である場合の変曲点Ｐをピークという。
2010015835.tif 000003
【００２７】
この傾きの平均値ＩＡＶが０．５以上である場合に、変曲点Ｐをピークというのは、図３〜１０に示すように、視覚上、ＩＡＶが０．５以上である場合にピークと認識できることに起因している。なお、図３〜１０においては、細孔直径（対数目盛、範囲：０．１〜１μｍ）を横軸にとり、Ｌｏｇ微分細孔容積（範囲：０〜１ｃｍ３／ｇ）を縦軸にとり、両軸の長さを等しく描いたグラフである。
【００２８】
なお、本発明におけるＬｏｇ微分細孔容積分布グラフは、水銀圧入法において、次の順に圧力をかけた時に得られたものである。なお、圧力のかけ方によってグラフ上のプロットの数及び間隔が決まる。
１．５ｐｓｉａ、２ｐｓｉａ、２．５ｐｓｉａ、３ｐｓｉａ、３．５ｐｓｉａ、４ｐｓｉａ、５ｐｓｉａ、６ｐｓｉａ、７ｐｓｉａ、８ｐｓｉａ、９ｐｓｉａ、１０ｐｓｉａ、１２ｐｓｉａ、１４ｐｓｉａ、１６ｐｓｉａ、１８ｐｓｉａ、２０ｐｓｉａ、２５ｐｓｉａ、３０ｐｓｉａ、４０ｐｓｉａ、５０ｐｓｉａ、６０ｐｓｉａ、７０ｐｓｉａ、８０ｐｓｉａ、９０ｐｓｉａ、１００ｐｓｉａ、１２０ｐｓｉａ、１４０ｐｓｉａ、１７０ｐｓｉａ、２００ｐｓｉａ、２５０ｐｓｉａ、３００ｐｓｉａ、３５０ｐｓｉａ、４００ｐｓｉａ、４５０ｐｓｉａ、５００ｐｓｉａ、６００ｐｓｉａ、７００ｐｓｉａ、８００ｐｓｉａ、９００ｐｓｉａ、１０００ｐｓｉａ、１２００ｐｓｉａ、１４００ｐｓｉａ、１６００ｐｓｉａ、１８００ｐｓｉａ、２０００ｐｓｉａ、２４００ｐｓｉａ、２８００ｐｓｉａ、３２００ｐｓｉａ、３６００ｐｓｉａ、４０００ｐｓｉａ、４５００ｐｓｉａ、５０００ｐｓｉａ、５５００ｐｓｉａ、６０００ｐｓｉａ、６５００ｐｓｉａ、７０００ｐｓｉａ、８０００ｐｓｉａ、９０００ｐｓｉａ、１００００ｐｓｉａ、１１０００ｐｓｉａ、１２０００ｐｓｉａ、１３０００ｐｓｉａ、１５０００ｐｓｉａ、１６０００ｐｓｉａ、１８０００ｐｓｉａ、２００００ｐｓｉａ、２１０００ｐｓｉａ、２３０００ｐｓｉａ、２５０００ｐｓｉａ、２８０００ｐｓｉａ、３２０００ｐｓｉａ、３５０００ｐｓｉａ、３８０００ｐｓｉａ、４５０００ｐｓｉａ、５００００ｐｓｉａ、６００００ｐｓｉａ
【００２９】
このような本発明のガス拡散層は、例えば、繊維基材にフッ素樹脂と導電剤とが充填されたもの、フッ素樹脂と導電剤とを成形したものから構成することができる。これらの中でも繊維基材にフッ素樹脂と導電剤とが充填されたガス拡散層は電気伝導性と適度な撥水性を有するため好適である。この繊維基材はガス拡散層に強度を付与することができる限り、特に限定するものではないが、例えば、ガラス繊維不織布、カーボンペーパー、耐酸性のある有機繊維不織布（例えば、ポリテトラフルオロエチレン繊維、ポリフッ化ビニリデン繊維、ポリパラフェニレンテレフタルアミド繊維、ポリオレフィン繊維、ポリフェニレンサルファイド繊維、ポリエチレンテレフタレート繊維やポリトリメチレンテレフタレート繊維を代表とするポリエステル系繊維を単独で、又は２種類以上を含む不織布）を挙げることができる。これらの中でもガラス繊維不織布は酸性溶液やアルコール等に対する耐薬品性に優れ、また、極めて優れた強度並びに加工適性を有し、更には安価であるため好適である。
【００３０】
この繊維基材として好適であるガラス繊維不織布は、ガラス繊維をアクリル樹脂、酢酸ビニル樹脂、及び／又はエポキシ樹脂を含むバインダで接着したものであるのが好ましい。塩素成分や金属イオンは燃料電池内において腐食性をきたす等の悪影響を及ぼすが、前記樹脂は塩素成分や金属イオンといった不純物の混入が少ない樹脂として知られており、前記悪影響を及ぼさないためである。特に、塩素成分が２０ｐｐｍ以下のバインダで接着したものであるのが好ましい。
【００３１】
なお、バインダを構成する樹脂としてアクリル樹脂を用いる場合、自己架橋型アクリル樹脂を用いることが好ましい。燃料電池においては、触媒層での反応によりプロトンが生成し、ガス拡散層周辺も強酸（ｐＨ２程度）雰囲気に曝されるため、ガス拡散層も耐酸性を有するのが好ましく、前記自己架橋により硬化したアクリル樹脂は優れた耐酸性を示すためである。ここで、「自己架橋型アクリル樹脂」とは、同一又は異種のモノマー単位中に、１種又は２種以上の架橋可能な官能基を有するアクリル樹脂を意味し、この架橋可能な官能基の組み合わせとして、例えば、カルボン酸基とビニル基との組み合わせ、カルボン酸基とグリシジル基との組み合わせ、カルボン酸基とアミン基との組み合わせ、カルボン酸基とアミド基との組み合わせ、カルボン酸基とメチロール基との組み合わせ、カルボン酸基とエポキシ基との組み合わせを挙げることができる。これらの中でも窒素を含まず、耐酸化性に特に優れる、カルボン酸基とビニル基との組み合わせ、カルボン酸基とグリシジル基との組み合わせ、カルボン酸基とメチロール基との組み合わせ、又はカルボン酸基とエポキシ基との組み合わせが好ましい。
【００３２】
また、ガラス繊維不織布におけるバインダの固形分付着量は、ガラス繊維不織布全体の質量を基準として３〜３０質量％の範囲内であるのが好ましい。バインダの固形分付着量が３質量％未満の場合、ガラス繊維不織布としての機械的強度が低く、作業適性が著しく損なわれる傾向があり、一方で、固形分付着量が３０質量％を超える場合、バインダに由来する皮膜が過度に形成され、フッ素樹脂と導電剤とを十分に充填することができない傾向があるためである。
【００３３】
このようなガラス繊維不織布は周知の方法により製造することができるが、均一な地合いを有するガラス繊維不織布を製造できる湿式法により製造するのが好ましい。なお、ガラス繊維の繊維径及び繊維長は、湿式法により製造する際の分散性や機械的強度の優れるガラス繊維不織布であるように、４〜２０μｍの繊維径、５〜２５ｍｍの繊維長であるのが好ましい。また、ガラス繊維の成分としては、耐薬品性（特に耐酸性）の優れる、Ｅガラス、Ｃガラス又はＱガラスを１種類以上使用することができる。ガラス繊維不織布の目付、厚さは特に限定するものではないが、目付はガス拡散層がガスの透過、供給又は拡散に支障をきたさない程度の多孔性を有する見掛密度としやすいように、４〜２５ｇ／ｍ２であるのが好ましく、厚さは強度を確保できるように、３０〜３００μｍであるのが好ましい。なお、「目付」はガラス繊維不織布を１０ｃｍ角に切断した試料の質量を測定し、１ｍ２の大きさの質量に換算した値をいい、「厚さ」はシックネスゲージ（（株）ミツトヨ製：コードＮｏ．５４７−３２１:測定力１．５Ｎ以下）を用いて測定した値をいう。
【００３４】
本発明のガス拡散層は前述のような繊維基材にフッ素樹脂と導電剤とが充填されているのが好ましい。ガス拡散層はその厚さ方向に電子を伝導させる必要があるため導電剤が充填されており、適度な撥水性を確保するため、フッ素樹脂が充填されているのが好ましい。導電剤としては、例えば、カーボンブラック、カーボンナノチューブなどを挙げることができ、フッ素樹脂としては、例えば、ポリテトラフルオロエチレン（ＰＴＦＥ）、ポリフッ化ビニリデン（ＰＶＤＦ）、４フッ化エチレン・６フッ化プロピレン共重合体（ＦＥＰ）、テトラフルオロエチレン・パーフルオロアルキルビニルエーテル共重合体（ＰＦＡ）などを挙げることができる。
【００３５】
このようなフッ素樹脂と導電剤は繊維基材に充填されているのが好ましいが、その程度は前述のように、水銀圧入法により測定したＬｏｇ微分細孔容積分布グラフにおいて、ピークを１つだけ有し、そのピークが細孔直径０．０１〜１μｍの範囲に存在する程度である。例えば、フッ素樹脂と導電剤の繊維基材への充填が不十分であると、繊維基材に起因する１０μｍを超えるような比較的大きい細孔直径のピークと、フッ素樹脂と導電剤によって形成される多孔層に起因する１μｍ以下の比較的小さい細孔直径のピークの、２つのピークを有することになる結果、水を外部に排出してしまい、固体高分子膜の湿潤が不十分で、プロトンが移動しにくくなり、十分な発電性能を得られなくなる。したがって、繊維基材全体に、十分かつ均一にフッ素樹脂と導電剤を充填する必要がある。
【００３６】
このように十分かつ均一にフッ素樹脂と導電剤を繊維基材に充填するには、例えば、フッ素樹脂と導電剤を含む導電性ペーストを繊維基材に塗布し、ホットプレスするのが好ましい。また、ホットプレスにより見掛密度を調整することができ、表面を平滑にすることができる。表面が平滑であると、膜−電極接合体を作製するときに、ガス拡散層と触媒層及びセパーレータとの接触面積を大きくすることができる。なお、ホットプレスの条件は特に限定するものではないが、例えば、温度５０〜２５０℃、圧力６〜１３ＭＰａで１０〜１８０秒間行うのが好ましい。
【００３７】
また、フッ素樹脂と導電剤との質量比率は５０〜２０：５０〜８０であるのが好ましく、４０〜２５：６０〜７５であるのがより好ましい。
【００３８】
本発明のガス拡散層の見掛密度は０．５〜０．８ｇ／ｃｍ３であるのが好ましい。０．８ｇ／ｃｍ３よりも見掛密度が高いと、ガス拡散層本来の作用であるガスの透過、供給又は拡散が悪くなる傾向があるためで、他方、０．５ｇ／ｃｍ３よりも見掛密度が低いと、燃料電池のガス拡散層として実装する際に見掛密度が極端に変化し、バイポーラプレートのガスを供給する溝に食い込んで溝を塞いでしまい、効率的にガスを供給することが難しくなる傾向があり、また、見掛密度が低いと体積抵抗が高くなり、電気伝導性が悪くなる傾向があるためである。なお、見掛密度は目付（単位：ｇ／ｃｍ２）を厚さ（単位：ｃｍ）で割った値である。
【００３９】
なお、ガス拡散層の目付、厚さは特に限定するものではないが、体積抵抗が小さくなるように、目付は２０〜１２０ｇ／ｍ２であるのが好ましく、厚さは４０〜１５０μｍであるのが好ましい。
【００４０】
以上は繊維基材にフッ素樹脂と導電剤とが充填されている場合についてであるが、水銀圧入法により測定したＬｏｇ微分細孔容積分布グラフにおいて、ピークを１つだけ有し、そのピークが細孔直径０．０１〜１μｍの範囲に存在する限り、前述の態様に限定されず、フッ素樹脂と導電剤とを成型型により成型したガス拡散層であっても良い。
【００４１】
本発明の膜−電極接合体は前述のようなガス拡散層を備えているため、正極で生成した水を内部に留め、固体高分子膜を湿潤に保ちやすいため、加湿ガスを供給する必要がないか、必要があったとしても小型の加湿機で済み、軽量・小型の燃料電池を製造できるものである。
【００４２】
本発明の膜−電極接合体は前述のようなガス拡散層を備えていること以外は従来の膜−電極接合体と全く同様であることができる。例えば、ガス拡散層と触媒層とからなるガス拡散電極は、エチルアルコール、プロピルアルコール、ブチルアルコール、エチレングリコールジメチルエーテルなどからなる単一あるいは混合溶媒中に、触媒（例えば、白金などの触媒を担持したカーボン粉末）を加えて混合し、これにイオン交換樹脂溶液を加え、超音波分散等で均一に混合して触媒分散懸濁液を調製し、この触媒分散懸濁液をガス拡散層表面にコーティング又は散布し、乾燥し、触媒層を形成することにより製造することができる。また、固体高分子膜としては、例えば、パーフルオロカーボンスルホン酸系樹脂膜、スルホン化芳香族炭化水素系樹脂膜、アルキルスルホン化芳香族炭化水素系樹脂膜などを用いることができる。膜−電極接合体は、例えば、一対のガス拡散電極のそれぞれの触媒層の間に固体高分子膜を挟み、熱プレス法によって接合して製造できる。
【００４３】
なお、本発明のガス拡散層を正極に使用した場合には、正極で生成した水を内部に留め、固体高分子膜を湿潤に保つことができ、また、負極に使用した場合には、正極から逆拡散してきた水を内部に留め、固体高分子膜を湿潤に保つことができる。
【００４４】
本発明の燃料電池は前述のガス拡散層を備える膜−電極接合体を含む燃料電池であるため、正極で生成した水を内部に留め、固体高分子膜を湿潤に保ちやすいため、加湿ガスを供給する必要がないか、必要があったとしても小型の加湿機で済み、軽量・小型の燃料電池である。
【００４５】
本発明の燃料電池は前述のようなガス拡散層を備える膜−電極接合体を含んでいること以外は従来の燃料電池と全く同様であることができる。例えば、前述のような膜−電極接合体を１対のバイポーラプレートで挟んだセル単位を複数積層した構造からなる。バイポーラプレートとしては、導電性が高く、ガスを透過せず、ガス拡散層にガスを供給できる流路を有するものであれば良く、特に限定するものではないが、例えば、カーボン成形材料、カーボン−樹脂複合材料、金属材料などを用いることができる。なお、燃料電池は、膜−電極接合体を１対のバイポーラプレートで挟んで固定したセル単位を複数積層することによって製造することができる。
【実施例】
【００４６】
（繊維基材の準備）
まず、ガス拡散層のベースとなる繊維基材を用意した。この繊維基材として、ガラス繊維不織布と、市販のカーボンペーパー（東レ（株）製、商品名：ＴＧＰ−Ｈ−０６０）とを準備した。なお、ガラス繊維不織布は、Ｅガラス（繊維径：７μｍ、繊維長：１３ｍｍ）を常法の湿式抄造法により繊維ウエブを形成した後、アクリル樹脂を主成分とするバインダとポリ酢酸ビニルバインダとを固形分質量比１：１で混合した混合バインダを含浸（固形分付着量：１５ｍａｓｓ％）し、乾燥して製造したガラス不織布Ａ（目付：１１ｇ／ｍ２、厚さ：１１０μｍ）、又は同様に形成した繊維ウエブにエポキシ樹脂を含浸（固形分付着量：１５ｍａｓｓ％）し、乾燥して製造したガラス不織布Ｂ（目付：１１ｇ／ｍ２、厚さ：１１０μｍ）である。
【００４７】
（導電性ペーストの準備）
（１）市販のカーボンブラック（電気化学工業（株）製、商品名：デンカブラック粒状品）と、市販のＰＴＦＥディスパージョン『Ｄ−２１０Ｃ』（ダイキン工業（株）製、商品名）とを固形分質量比６０：４０で混合し、水・エタノール混合溶液（体積比２：３）を溶媒として撹拌・分散処理を行い、固形分１０質量％の導電性ペースト（以下、「第１導電性ペースト」という）を調製した。
（２）上記と同じ市販のカーボンブラックと、市販のＰＴＦＥ『ルブロンＬ−５』（ダイキン工業（株）製、商品名）とを６０：４０の質量比で混合し、乳鉢で粉砕した後、水・エタノール混合溶液（体積比２：３）を溶媒として充分に撹拌・分散させ、固形分５．７質量％の導電性ペースト（以下、「第２導電性ペースト」という）を調製した。
（３）上記と同じ市販のカーボンブラックと市販のＰＶＤＦ（（株）クレハ製、商品名：ＫＦポリマー）とを質量比７５：２５で混合し、Ｎ−メチルピロリドン溶媒に攪拌・分散させ、固形分１２質量％の導電性ペースト（以下、「第３導電性ペースト」という）を調製した。
【００４８】
（実施例１〜７、比較例１〜３）
表１に示すように、前記繊維基材に対して、第１導電性ペースト、第２導電性ペースト又は第３導電性ペーストを塗布してガス拡散層を製造した。
【００４９】
より具体的には、第１導電性ペーストを用いる場合には、ペーストを塗布し、温度６０℃の熱風乾燥機によって乾燥させた後、加熱炉にて、窒素雰囲気中、３５０℃で１時間焼結し、圧力３〜１１ＭＰａ、温度１７０℃、時間３０秒間の条件でホットプレスを行い、見掛密度及び細孔直径を調節して、ガス拡散層を製造した。
【００５０】
また、第２導電性ペーストを用いる場合には、ペーストを塗布し、温度６０℃の熱風乾燥機によって乾燥させた後、加熱炉にて、窒素雰囲気中、３５０℃で１時間焼結し、ガス拡散層を製造した。
【００５１】
更に、第３導電性ペーストを用いる場合には、ペーストを塗布し、水浴中に３０分間浸漬して水溶媒置換した後に、温度６０℃の熱風乾燥機によって乾燥させ、そして圧力８〜１５ＭＰａ、温度１７０℃、時間３０秒間の条件でのホットプレスを行い、見掛密度及び細孔直径を調節して、ガス拡散層を製造した。
【００５２】
表１は、これらガス拡散層の材料構成、ホットプレス条件、目付、厚さ、見掛密度、並びに細孔直径（水銀圧入法により測定したＬｏｇ微分細孔容積分布グラフにおけるピーク）をまとめたものである。同表中、ガラス繊維不織布Ａについては「ガラスＡ」と表記し、ガラス繊維不織布Ｂについては「ガラスＢ」と表記し、カーボンペーパーは「炭素」と表記している。さらに、第１導電性ペーストは「第１」と表記し、第２導電性ペーストは「第２」、第３導電性ペーストは「第３」と表記している。
【００５３】
【表１】
2010015835.tif 000004
【００５４】
（触媒層の作製）
エチレングリコールジメチルエーテル１０．４ｇに対して、市販の白金担持炭素粒子（石福金属（株）製、炭素に対する白金担持量４０質量％）を０．８ｇ加え、超音波処理によって分散させた後、市販の５質量％ナフィオン溶液（米国シグマ・アルドリッチ社製、商品名）４．０ｇを加え、更に超音波処理により分散させ、更に攪拌機で攪拌して、触媒ペーストを調製した。次いで、この触媒ペーストを支持体（商品名：ナフロンＰＴＦＥテープ、ニチアス（株）製、厚さ０．１ｍｍ）に塗布し、熱風乾燥機によって６０℃で乾燥し、当該支持体に対する白金担持量が０．５ｍｇ／ｃｍ２の触媒層を作製した。
【００５５】
（固体高分子膜−触媒層接合体の作製）
まず、固体高分子膜として、Ｎａｆｉｏｎ  １１２（商品名、米国デュポン社製）を用意し、この固体高分子膜の両面に、前記触媒層を夫々積層した後、温度１３５℃、圧力２．６ＭＰａ、時間２分間の条件でホットプレスにより接合し、固体高分子膜−触媒層接合体を作製した。
【００５６】
（燃料電池評価用セルによる発電評価）
前記固体高分子膜−触媒層接合体の両面に、実施例１〜７又は比較例１〜３のガス拡散層を積層し、膜−電極接合体（ＭＥＡ）とした後、締め付け圧３．０Ｎ・ｍで固体高分子形燃料電池セル『Ａｓ−５１０−Ｃ２５−１Ｈ』（商品名、エヌエフ回路設計ブロック（株）製）に組み付けて、発電性能を評価した。この標準セルは、バイポーラプレートを含み、ＭＥＡの評価試験に用いるものである。なお、同じ膜−電極接合体（ＭＥＡ）においては、同じガス拡散層を正極側、負極側の両方に使用した。
【００５７】
発電は負側に水素ガス、正極側に酸素ガスを夫々５００ｍＬ／分の流量で供給して行い、エヌエフ回路設計ブロック（株）製の発電評価装置によって、電位−電流曲線を測定した。この際、セル温度は８０℃であり、負極並びに正極の加湿のために、水素ガス及び酸素ガスを温度４０℃の飽和水蒸気で満たされた加湿機を通過させた後に、燃料電池内部に供給した。この電位−電流曲線は図１１に示す通りであった。
【００５８】
この図１１から、水銀圧入法により測定したＬｏｇ微分細孔容積分布グラフにおいて、１つだけピークを有し、そのピークが細孔直径０．０１〜１μｍの範囲にある実施例１〜７のガス拡散層を備えた膜−電極接合体は、前記細孔直径が０．０１μｍ未満、又は１μｍを超える比較例１〜３に比べて、大きな電流を流すことができ、優れた発電特性を発揮し得ることが確認された。特に、前記細孔直径が０．０５〜０．１５μｍである実施例１〜３では、電流密度が１．５Ａ／ｃｍ２のときの電圧が実施例４〜７よりも高く、極めて優れた発電特性を発揮し得ることが確認された。
【図面の簡単な説明】
【００５９】
【図１】固体高分子形燃料電池の概略構成を示す模式断面図
【図２】ピークの考え方を説明するＬｏｇ微分細孔容積分布グラフ
【図３】傾きの平均値ＩＡＶが０．３の上に凸の変曲点をもつＬｏｇ微分細孔容積分布グラフ
【図４】傾きの平均値ＩＡＶが０．４の上に凸の変曲点をもつＬｏｇ微分細孔容積分布グラフ
【図５】傾きの平均値ＩＡＶが０．５の上に凸の変曲点をもつＬｏｇ微分細孔容積分布グラフ
【図６】傾きの平均値ＩＡＶが０．６の上に凸の変曲点をもつＬｏｇ微分細孔容積分布グラフ
【図７】傾きの平均値ＩＡＶが０．７の上に凸の変曲点をもつＬｏｇ微分細孔容積分布グラフ
【図８】傾きの平均値ＩＡＶが０．８の上に凸の変曲点をもつＬｏｇ微分細孔容積分布グラフ
【図９】傾きの平均値ＩＡＶが０．９の上に凸の変曲点をもつＬｏｇ微分細孔容積分布グラフ
【図１０】傾きの平均値ＩＡＶが１．０の上に凸の変曲点をもつＬｏｇ微分細孔容積分布グラフ
【図１１】電位−電流曲線を表すグラフ
【符号の説明】
【００６０】
１１ａ  （負極側）バイポーラプレート
１１ｃ  （正極側）バイポーラプレート
１３ａ  （負極側）ガス拡散層
１３ｃ  （正極側）ガス拡散層
１５ａ  （負極側）触媒層
１５ｃ  （正極側）触媒層
１７ａ  負極
１７ｃ  正極
１９  固体高分子膜
【図１】
2010015835.tif 000005
【図２】
2010015835.tif 000006
【図３】
2010015835.tif 000007
【図４】
2010015835.tif 000008
【図５】
2010015835.tif 000009
【図６】
2010015835.tif 000010
【図７】
2010015835.tif 000011
【図８】
2010015835.tif 000012
【図９】
2010015835.tif 000013
【図１０】
2010015835.tif 000014
【図１１】
2010015835.tif 000015